(57)【要約】【課題】光学フィルムおよびポインティング表示装置の提供。【解決手段】赤外線に感応する物質を含むことを特徴とする、フィルム、これを含む偏光板、液晶表示装置およびポインティング表示装置に関するものである。【選択図】図１
2016520207.tif 000002
【特許請求の範囲】
【請求項１】
赤外線に感応する物質を含むことを特徴とする、フィルム。
【請求項２】
前記赤外線に感応する物質は、２光子吸収物質（ｔｗｏ−ｐｈｏｔｏｎ  ａｂｓｏｒｐｔｉｏｎ）、第２高調波発生物質（ｓｅｃｏｎｄ  ｈａｒｍｏｎｉｃ  ｇｅｎｅｒａｔｉｏｎ）、励起状態吸収によるアップコンバージョン物質（Ｕｐｃｏｎｖｅｒｓｉｏｎ  ｂｙ  ｅｘｃｉｔｅｄ  ｓｔａｔｅ  ａｂｓｏｒｐｔｉｏｎ）、感応エネルギー伝達によるアップコンバージョン物質（Ｕｐｃｏｎｖｅｒｓｉｏｎ  ｂｙ  ｓｅｎｓｉｔｉｓｅｄ  ｅｎｅｒｇｙ  ｔｒａｎｓｆｅｒ）、協同発光によるアップコンバージョン物質（Ｕｐｃｏｎｖｅｒｓｉｏｎ  ｂｙ  ｃｏｏｐｅｒａｔｉｖｅ  ｌｕｍｉｎｅｓｃｅｎｃｅ）、および光子雪崩によるアップコンバージョン物質（Ｕｐｃｏｎｖｅｒｓｉｏｎ  ｂｙ  ｐｈｏｔｏｎ  ａｖａｌａｎｃｈｅ）から選択される１つ以上であることを特徴とする、請求項１に記載のフィルム。
【請求項３】
前記感応エネルギー伝達によるアップコンバージョン物質（Ｕｐｃｏｎｖｅｒｓｉｏｎ  ｂｙ  ｓｅｎｓｉｔｉｓｅｄ  ｅｎｅｒｇｙ  ｔｒａｎｓｆｅｒ）は、３価のランタン系イオンとＹｂ３＋が共にドーピングされたＮａＹＦ４、ＢａＹ２Ｆ８、Ｙ２Ｏ３、Ｇｄ２ＢａＺｎＯ５、Ｌａ２ＢａＺｎＯ５、ガラス、およびビトロセラミック（ｖｉｔｒｏｃｅｒａｍｉｃ）から選択される１つ以上であることを特徴とする、請求項２に記載のフィルム。
【請求項４】
３価のランタン系イオンは、Ｅｒ３＋、Ｔｍ３＋、Ｈｏ３＋、およびＰｒ３＋から選択される１つ以上であることを特徴とする、請求項３に記載のフィルム。
【請求項５】
前記赤外線に感応する物質は、Ｅｒ３＋またはＴｍ３＋とＹｂ３＋が共にドーピングされたＮａＹＦ４であることを特徴とする、請求項１に記載のフィルム。
【請求項６】
請求項１〜５のいずれか１項に記載のフィルムを含むことを特徴とする、偏光板。
【請求項７】
請求項１〜５のいずれか１項に記載のフィルムを含む赤外線反応部が前面に付着することを特徴とする、液晶表示装置。
【請求項８】
請求項１〜５のいずれか１項に記載のフィルムを含む赤外線反応部と、前記赤外線反応部が前面に付着する液晶表示装置と、赤外線を放射可能な赤外線光源とを含むことを特徴とする、ポインティング表示装置。
【請求項９】
前記赤外線反応部は、基材部をさらに含み、前記基材部は、ポリビニルアセテート、ポリプロピレン、トリアセチルセルロース、ポリアクリル樹脂、およびポリオレフィン樹脂から選択される１つ以上の物質からなることを特徴とする、請求項８に記載のポインティング表示装置。
【請求項１０】
前記赤外線の光の波長は７００〜１６００ｎｍであり、光の強度は０．５ｍＷ／ｍｍ２以上であることを特徴とする、請求項８に記載のポインティング表示装置。
【請求項１１】
前記赤外線反応部は、液晶表示装置に付着させるための接着層をさらに含むことを特徴とする、請求項８に記載のポインティング表示装置。
【請求項１２】
請求項６に記載の偏光板を含むことを特徴とする、ポインティング表示装置。
【請求項１３】
請求項７に記載の液晶表示装置を含むことを特徴とする、ポインティング表示装置。
【発明の詳細な説明】
【技術分野】
【０００１】
本発明は、赤外線に感応する物質を含むフィルム、これを含む偏光板、液晶表示装置およびポインティング表示装置に関するものである。
【背景技術】
【０００２】
ディスプレイ装置において、所望の座標にポインティングするために、マウスのようなポインティング装置を用いた。従来のポインティング装置は、コンピュータ入力手段の一つであって、グラフィックユーザインタフェース（ＧＵＩ）環境において入力手段として用いられるマウスのように、コンピュータモニタの画面上でポインタを動かしながら、このポインタの位置を選択することにより、それに相当する選択メニューを入力可能な装置を総称する。
【０００３】
ポインティング装置の代表例として、デスクトップコンピュータで広く用いられるボールマウス（ｂａｌｌ  ｍｏｕｓｅ）と、ノートパソコンで用いられるトラックボール（ｔｒａｃｋ  ｂａｌｌ）が挙げられる。ボールマウスやトラックボールの基本原理は類似しているが、使用者の手の動きに応じて、外部物体との摩擦によりボールを回転させ、ボールの垂直および水平運動を感知して電気的信号に転換した後、コンピュータに伝送することにより、画面上に表示されるカーソルの位置を制御することである。
【０００４】
特許文献１には、レーザ光源、これを反射する反射板、およびカメラシステムを用いたポインティング装置について開示しているが、これは、複数個を同時にポインティングすることが不可能であり、光源の位置を撮影するための別のカメラおよび映像処理プログラムなどの高価な装備が必要であった。
【０００５】
そこで、複数の同時ポインティングが可能であり、製造が容易なディスプレイ装置に位置を表示できるポインティング表示装置および当該ポインティング表示装置に適用可能なフィルムの開発が求められている。
【先行技術文献】
【特許文献】
【０００６】
【特許文献１】韓国公開特許第２００４−００１４７６３号公報
【発明の概要】
【発明が解決しようとする課題】
【０００７】
本発明の目的は、赤外線感応物質が前面に塗布されていて、赤外線照射により光変色色素の自発光を利用して、ポインティングされた位置を表示することができ、製造が容易であり、複数の光源を用いることができるポインティング表示装置を提供することである。
【課題を解決するための手段】
【０００８】
本発明は、赤外線に感応する物質を含むフィルムを提供する。
【０００９】
本発明の一実施形態によれば、前記赤外線に感応する物質は、２光子吸収物質（ｔｗｏ−ｐｈｏｔｏｎ  ａｂｓｏｒｐｔｉｏｎ）、第２高調波発生物質（ｓｅｃｏｎｄ  ｈａｒｍｏｎｉｃ  ｇｅｎｅｒａｔｉｏｎ）、励起状態吸収によるアップコンバージョン物質（Ｕｐｃｏｎｖｅｒｓｉｏｎ  ｂｙ  ｅｘｃｉｔｅｄ  ｓｔａｔｅ  ａｂｓｏｒｐｔｉｏｎ）、感応エネルギー伝達によるアップコンバージョン物質（Ｕｐｃｏｎｖｅｒｓｉｏｎ  ｂｙ  ｓｅｎｓｉｔｉｓｅｄ  ｅｎｅｒｇｙ  ｔｒａｎｓｆｅｒ）、協同発光によるアップコンバージョン物質（Ｕｐｃｏｎｖｅｒｓｉｏｎ  ｂｙ  ｃｏｏｐｅｒａｔｉｖｅ  ｌｕｍｉｎｅｓｃｅｎｃｅ）、および光子雪崩によるアップコンバージョン物質（Ｕｐｃｏｎｖｅｒｓｉｏｎ  ｂｙ  ｐｈｏｔｏｎ  ａｖａｌａｎｃｈｅ）から選択される１つ以上であってよい。
【００１０】
本発明の他の実施形態によれば、前記感応エネルギー伝達によるアップコンバージョン物質（Ｕｐｃｏｎｖｅｒｓｉｏｎ  ｂｙ  ｓｅｎｓｉｔｉｓｅｄ  ｅｎｅｒｇｙ  ｔｒａｎｓｆｅｒ）は、３価のランタン系イオンとＹｂ３＋が共にドーピングされたＮａＹＦ４、ＢａＹ２Ｆ８、Ｙ２Ｏ３、Ｇｄ２ＢａＺｎＯ５、Ｌａ２ＢａＺｎＯ５、ガラス、およびビトロセラミック（ｖｉｔｒｏｃｅｒａｍｉｃ）から選択される１つ以上であってよい。
【００１１】
本発明のさらに他の実施形態によれば、前記３価のランタン系イオンは、Ｅｒ３＋、Ｔｍ３＋、Ｈｏ３＋、およびＰｒ３＋から選択される１つ以上であってよい。
【００１２】
本発明のさらに他の実施形態によれば、前記赤外線に感応する物質は、Ｅｒ３＋またはＴｍ３＋とＹｂ３＋が共にドーピングされたＮａＹＦ４であってよい。
【００１３】
本発明は、前記フィルムを含む偏光板を提供する。
【００１４】
本発明は、前記フィルムを含む赤外線反応部が前面に付着する液晶表示装置を提供する。
【００１５】
また、本発明は、前記フィルムを含む赤外線反応部と、前記赤外線反応部が前面に付着する液晶表示装置と、赤外線を放射可能な赤外線光源とを含むポインティング表示装置を提供する。
【００１６】
本発明の一実施形態によれば、前記赤外線反応部は、基材部をさらに含み、前記基材部は、ポリビニルアセテート、ポリプロピレン、トリアセチルセルロース、ポリアクリル樹脂、およびポリオレフィン樹脂から選択される１つ以上の物質からなるものであってよい。
【００１７】
本発明の一実施形態によれば、前記赤外線の光の波長は７００〜１６００ｎｍであり、光の強度は０．５ｍＷ／ｍｍ２以上であってよい。
【００１８】
本発明の一実施形態によれば、前記赤外線反応部は、液晶表示装置に付着させるための接着層をさらに含むことができる。
【００１９】
本発明は、前記偏光板を含むポインティング表示装置を提供する。
【００２０】
本発明は、前記液晶表示装置を含むポインティング表示装置を提供する。
【発明の効果】
【００２１】
本発明の赤外線に感応する物質を含むフィルムおよびこれを用いたポインティング表示装置は、基材上に、赤外線感応物質と塗布剤が特定の割合で配合された塗布液を塗布することにより、赤外線光源を吸収し、可視光線を発光することを利用して、赤外線によりポインティングされた位置を表示することができ、製造が容易であり、複数のポインタを用いることができる利点を有する。
【図面の簡単な説明】
【００２２】
【図１】本発明の一実施形態に係るポインティング表示装置を示すものである（１：液晶表示装置、２：赤外線反応部、３：赤外線光源）。
【発明を実施するための形態】
【００２３】
以下、本発明をより詳細に説明する。
【００２４】
本発明は、赤外線に感応する物質を含むフィルム、これを含む偏光板、液晶表示装置およびこれを用いたポインティング表示装置に関するものであり、前記赤外線に感応する物質を含むフィルムは、赤外線に感応する物質でコーティングされたフィルムであってよい。
【００２５】
本発明の赤外線に感応する物質を含むフィルムは、赤外線光源から入射する位置でのみ赤外線により可逆的に可視光線が自発光して色彩が変化し、ポインティングした位置座標を認識できるようにする。本発明は、前記赤外線光源を照射すると、赤外線を吸収し、可視光線を発光して色彩が変化するが、赤外線光源を遮断させると、最初の色彩に戻り、赤外線により無色から有色、または有色から有色に変化できる。
【００２６】
本発明の赤外線に感応する物質は、赤外線を吸収して可視光線を放出する物質で、赤外線光源が入射する位置でのみ赤外線により可逆的に可視光線が自発光する物質を意味する。具体的には、前記赤外線に感応する物質は、２光子吸収物質（ｔｗｏ−ｐｈｏｔｏｎ  ａｂｓｏｒｐｔｉｏｎ）、第２高調波発生物質（ｓｅｃｏｎｄ  ｈａｒｍｏｎｉｃ  ｇｅｎｅｒａｔｉｏｎ）、励起状態吸収によるアップコンバージョン物質（Ｕｐｃｏｎｖｅｒｓｉｏｎ  ｂｙ  ｅｘｃｉｔｅｄ  ｓｔａｔｅ  ａｂｓｏｒｐｔｉｏｎ）、感応エネルギー伝達によるアップコンバージョン物質（Ｕｐｃｏｎｖｅｒｓｉｏｎ  ｂｙ  ｓｅｎｓｉｔｉｓｅｄ  ｅｎｅｒｇｙ  ｔｒａｎｓｆｅｒ）、協同発光によるアップコンバージョン物質（Ｕｐｃｏｎｖｅｒｓｉｏｎ  ｂｙ  ｃｏｏｐｅｒａｔｉｖｅ  ｌｕｍｉｎｅｓｃｅｎｃｅ）、および光子雪崩によるアップコンバージョン物質（Ｕｐｃｏｎｖｅｒｓｉｏｎ  ｂｙ  ｐｈｏｔｏｎ  ａｖａｌａｎｃｈｅ）のうちの１つ以上であってよい。
【００２７】
前記２光子吸収物質（ｔｗｏ−ｐｈｏｔｏｎ  ａｂｓｏｒｐｔｉｏｎ）は、物質が２個の光子を同時に吸収する物質を意味し、メソイオン化合物、ＰＳＰＩ（ｔｒａｎｓ−４−［ｐ−（ｐｙｒｒｏｌｉｄｉｎｙｌ）ｓｔｙｒｙｌ］−Ｎ−ｍｅｔｈｙｌｐｙｒｉｄｉｎｉｕｍ  ｉｏｄｉｄｅ）などであってもよいが、これに限定されるものではない。
【００２８】
前記第２高調波発生物質（ｓｅｃｏｎｄ  ｈａｒｍｏｎｉｃ  ｇｅｎｅｒａｔｉｏｎ）は、物質中に吸収される光子のエネルギーが２倍となる新たな光子に結合される非線形光学現象を示す物質を意味し、カルコン（ｃｈａｌｃｏｎｅ）誘導体などであってもよいが、これに限定されるものではない。
【００２９】
前記励起状態吸収によるアップコンバージョン物質（Ｕｐｃｏｎｖｅｒｓｉｏｎ  ｂｙ  ｅｘｃｉｔｅｄ  ｓｔａｔｅ  ａｂｓｏｒｐｔｉｏｎ）は、３価のランタン系イオンがドーピングされたＹ３Ａｌ５Ｏ１２、ＢａＴｉＯ３、ＺｒＯ２、Ｙ２Ｏ３、またはＺＢＬＡＮであってもよいが、これに限定されるものではない。
【００３０】
前記感応エネルギー伝達によるアップコンバージョン物質（Ｕｐｃｏｎｖｅｒｓｉｏｎ  ｂｙ  ｓｅｎｓｉｔｉｓｅｄ  ｅｎｅｒｇｙ  ｔｒａｎｓｆｅｒ）は、３価のランタン系イオンとＹｂ３＋が共にドーピングされたＮａＹＦ４、ＢａＹ２Ｆ８、Ｙ２Ｏ３、Ｇｄ２ＢａＺｎＯ５、Ｌａ２ＢａＺｎＯ５、ガラス、またはビトロセラミック（ｖｉｔｒｏｃｅｒａｍｉｃ）であってもよいが、これに限定されるものではない。
【００３１】
前記協同発光によるアップコンバージョン物質（ｃｏｏｐｅｒａｔｉｖｅ  ｌｕｍｉｎｅｓｃｅｎｃｅ）は、ＬａＦ３：Ｐｒ３＋であってもよいが、これに限定されるものではない。
【００３２】
前記協同感応によるアップコンバージョン物質（ｃｏｏｐｅｒａｔｉｖｅ  ｓｅｎｓｉｔｉｓａｔｉｏｎ）は、Ｙｂ３＋とＴｂ３＋が共にドーピングされたＳｒＣｌ２、Ｃｓ３Ｔｂ２Ｂｒ９、ガラス、またはＰＦＢＳ（ｐｅｒｆｌｕｏｒｏｂｕｔａｎｅｓｕｌｆｏｎａｔｅ）であってもよいが、これに限定されるものではない。
【００３３】
前記光子雪崩によるアップコンバージョン物質（ｐｈｏｔｏｎ  ａｖａｌａｎｃｈｅ）は、３価のランタン系イオンがドーピングされたＬａＣｌ３、ＬｉＹＦ４、またはＹＡｌＯ３であってもよいが、これに限定されるものではない。
【００３４】
本発明において、３価のランタン系イオンは、Ｅｒ３＋、Ｔｍ３＋、Ｈｏ３＋、またはＰｒ３＋であってもよいが、これに限定されるものではない。
【００３５】
本発明において、赤外線に感応する物質は、Ｅｒ３＋またはＴｍ３＋が共にドーピングされたＮａＹＦ４であることが特に好ましい。
【００３６】
本発明のフィルムは、赤外線に感応する物質および塗布剤を含む塗布液でコーティングされたものであってよい。前記塗布液の総重量に対して、赤外線反応物質０．５〜１０重量％、および塗布剤９０〜９９．９重量％で含まれることが好ましい。
【００３７】
前記塗布液の総重量に対して、赤外線反応物質０．５重量％未満であれば、赤外線光源によるポインティング視認効果がわずかである。前記わずかな効果を改善するために、塗布液のコーティング厚さを厚くしてもよいが、コーティング厚さが厚くなると、コーティング乾燥時、カールが発生し、製造工程が難しい問題が発生する。
【００３８】
前記塗布液の総重量に対して、赤外線反応物質１０重量％を超えると、赤外線反応物質により透過度が低くなり、散乱性が高くなって、ディスプレイ装置に付着して使用する時、可視性が低下する問題が発生する。
【００３９】
また、本発明のフィルムは、赤外線に感応する物質および塗布剤を含む塗布液が１５μｍ未満の厚さに塗布されることが好ましく、３μｍ〜７μｍの厚さに塗布されることがさらに好ましい。１５μｍ以上の厚さに塗布液が塗布される場合、乾燥時、カールが発生して、好ましくない。
【００４０】
本発明で用いる塗布剤は、赤外線に感応する物質と特定の割合で配合されて基材部に塗布される物質であって、当業界で用いられる方法で製造可能であるが、好ましくは、下記のような方法で製造される。ウレタンアクリレート３０〜５０重量部、ペンタエリスリトールトリアクリレート１５〜２０重量部、メチルイソブチルケトン３０〜５０重量部、光開始剤０．５〜１０重量部、レベリング剤０．１〜１０重量部を撹拌機を用いて配合し、ＰＰ材質のフィルタを用いて濾過して塗布剤を製造することができる。
【００４１】
本発明のフィルムは、ポリエチレンテレフタレート、ポリエチレンイソフタレート、ポリエチレンナフタレート、ポリブチレンテレフタレートなどのポリエステル系樹脂；ジアセチルセルロース、トリアセチルセルロースなどのセルロース系樹脂；ポリカーボネート系樹脂；ポリメチル（メタ）アクリレート、ポリエチル（メタ）アクリレートなどのアクリル系樹脂；ポリスチレン、アクリロニトリル−スチレン共重合体などのスチレン系樹脂；ポリエチレン、ポリプロピレン、シクロまたはノルボルネン構造を有するポリオレフィン、エチレン−プロピレン共重合体などのポリオレフィン系樹脂；塩化ビニル系樹脂；ナイロン、芳香族ポリアミドなどのアミド系樹脂；イミド系樹脂；ポリエーテルスルホン系樹脂；スルホン系樹脂；ポリエーテルエーテルケトン系樹脂；硫化ポリフェニレン系樹脂；ビニルアルコール系樹脂；塩化ビニリデン系樹脂；ビニルブチラール系樹脂；アリレート系樹脂；ポリオキシメチレン系樹脂；またはエポキシ系樹脂などのような熱可塑性樹脂で構成されたフィルムであってもよいし、前記熱可塑性樹脂のブレンド物で構成されたフィルムも使用することができる。また、（メタ）アクリル系、ウレタン系、アクリルウレタン系、エポキシ系、シリコーン系などの熱硬化性樹脂または紫外線硬化型樹脂からなるフィルムを使用してもよい。特に、トリアセチルセルロースであることが好ましい。
【００４２】
本発明は、前記フィルムを含む偏光板と、前記フィルムを含む赤外線反応部とが前面に付着する液晶表示装置を提供する。
【００４３】
一方、本発明において、「ポインティング表示装置」は、ディスプレイ装置上に任意の座標をポインティングして表示するために用いられる装置である。特に、本発明は、赤外線に感応する物質を含むフィルムを含む赤外線反応部と、前記赤外線反応部が前面に付着する液晶表示装置と、赤外線を放射可能な赤外線光源とを含むポインティング表示装置を含み、前記偏光板を含むポインティング表示装置および前記液晶表示装置を含むポインティング表示装置を含む。
【００４４】
前記赤外線反応部は、赤外線光源から入射する位置でのみ赤外線により可逆的に可視光線が自発光して色彩が変化し、ポインティングした位置座標を認識できるようにする。本発明は、前記赤外線光源を照射すると、赤外線を吸収し、可視光線を発光して色彩が変化するが、赤外線光源を遮断させると、最初の色彩に戻り、赤外線により無色から有色、または有色から有色に変化できる。
【００４５】
前記赤外線反応部は、赤外線に感応する物質を含むフィルムを含むもので、赤外線に感応する物質についての説明は上記の通りである。
【００４６】
一方、前記赤外線反応部は、基材部をさらに含むことができる。前記基材部は、ポリビニルアセテート、ポリプロピレン、トリアセチルセルロース、ポリアクリル樹脂、またはポリオレフィン樹脂からなる群より選択される１つ以上の物質からなってもよく、ポリビニルアセテートおよびトリアセチルセルロースからなることが好ましい。本発明は、赤外線に感応する物質を含むフィルムが、基材部上に片面または両面に塗布された赤外線反応部を含むことが好ましい。
【００４７】
前記赤外線反応部の赤外線に感応する物質は、基材部の前面に塗布されるか、あるいは基材部に分散していることが好ましい。
【００４８】
前記赤外線光源は、赤外線反応物質の自発光のためのエネルギー源で、赤外線を赤外線反応部に提供できるように赤外線光源を有するポインティング装置を用いることが好ましい。前記ポインティング装置は、当業界で一般的に用いられるものであればいずれも使用可能である。
【００４９】
本発明において、前記赤外線の光の波長は７００〜１６００ｎｍであり、光の強度は０．５ｍＷ／ｍｍ２以上であることが好ましい。
【００５０】
前記光の波長が７００ｎｍ未満であれば、可視光線領域の光源であるので、赤外線反応物質の自発光が生じない問題があり、１６００ｎｍを超えると、自発光された光の波長が可視光線でないので、ポイントの位置視認が難しい問題がある。前記光の強度が０．５ｍＷ／ｍｍ２未満であれば、自発光が弱く、ポイントの位置視認が難しい問題がある。
【００５１】
前記赤外線反応部は、液晶表示装置に付着させるための接着層をさらに含むことができる。
【００５２】
前記液晶表示装置は、一般的に用いられるものであればいずれも使用可能であり、液晶ディスプレイ（ＬＣＤ）、発光ダイオード（ＬＥＤ）、有機発光ダイオード（ＯＬＥＤ）、およびプラズマディスプレイ（ＰＤＰ）から選択されることが好ましい。
【００５３】
前記接着層は、当業界で一般的に使用されるものであれば使用可能であるが、好ましくは、光学透明接着剤（Ｏｐｔｉｃａｌｌｙ  Ｃｌｅａｒ  Ａｄｈｅｓｉｖｅ、ＯＣＡ）がある。
【００５４】
本発明のポインティング表示装置を用いて、液晶表示装置上に付着した赤外線反応部に単数または複数の赤外線光源を照射し、表示しようとする位置を同時に表示することができる。
【実施例】
【００５５】
以下、実施例を通じて本発明をより詳細に説明する。しかし、下記の実施例は本発明をより具体的に説明するためのものであって、本発明の範囲が下記の実施例により限定されるものではない。下記の実施例は、本発明の範囲内で当業者によって適切に修正、変更可能である。
【００５６】
実施例１：赤外線に感応する物質を含む透明フィルムの製造１
【００５７】
１）赤外線感応物質のナノ粒子（赤外線反応物質）の製造
Ｙｂ３＋１７モル％およびＥｒ３＋３モル％がドーピングされたＮａＹＦ４のナノ粒子を製造した（Ｊ．Ｐｈｙｓ．Ｃｈｅｍ．Ｃ  ｖｏｌ１１４，Ｎｏ１，Ｐ６１０〜６１６参照）。
【００５８】
具体的には、アルゴンガスがパージングされた丸底フラスコに、ＣＦ３ＣＯＯＮａ２．０６ｍｍｏｌ、Ｙ（ＣＦ３ＣＯＯ）３０．７５ｍｍｏｌ、Ｙｂ（ＣＦ３ＣＯＯ）３０．１６ｍｍｏｌ、Ｅｒ（ＣＦ３ＣＯＯ）３０．０３ｍｍｏｌ、ｏｌｅｉｃ  ａｃｉｄ６０ｍｍｏｌ、および１−ｏｃｔａｄｅｃｅｎｅ６０ｍｍｏｌを投入した。前記溶液を１２０℃で３０分維持した後、１分あたり８℃の速度で３３０℃まで昇温した後、常温に冷却させた。冷却した溶液を過剰のアセトンに投入してナノ粒子を析出した後、遠心分離して、赤外線感応物質のナノ粒子を製造した。
【００５９】
２）塗布剤の製造
４０重量部のウレタンアクリレート（Ｍｉｗｏｎ商事、ＳＣ２１５３）、１８．５重量部のペンタエリスリトールトリアクリレート（Ｍｉｗｏｎ商事、Ｍ３４０）、４０重量部のメチルイソブチルケトン（Ｄａｅｊｕｎｇ化金社）、１重量部の光開始剤（チバ社、Ｉ−１８４）、および０．５重量部のレベリング剤（ＢＹＫケミー社、ＢＹＫ３７８）を撹拌機を用いて配合し、ＰＰ材質のフィルタを用いて濾過して、塗布剤を製造した。
【００６０】
３）透明フィルムの製造
前記２）から製造された塗布剤９７重量部、および前記１）から製造されたナノ粒子３重量部からなる塗布液を、厚さ８０μｍのトリアセチルセルロースフィルムからなる基材の一方の上にメイヤーバーを用いて塗布した後、３０〜１５０℃の温度で３０秒〜１０分間熱乾燥後、０．１〜２Ｊ／ｃｍ２の光量で紫外線硬化して、５μｍの赤外線感応物質を含む透明フィルムを製造した。
【００６１】
実施例２：赤外線に感応する物質を含む透明フィルムの製造２
【００６２】
前記実施例１における３）の透明フィルムの製造において、メイヤーバーを変更して、厚さ３μｍの赤外線感応物質層（塗布液）を含む透明フィルムを製造した。
【００６３】
実施例３：赤外線に感応する物質を含む透明フィルムの製造３
【００６４】
前記実施例１における３）の透明フィルムの製造において、メイヤーバーを変更して、厚さ７μｍの赤外線感応物質層（塗布液）を含む透明フィルムを製造した。
【００６５】
実施例４〜２２：赤外線に感応する物質を含む透明フィルムの製造４〜２２
【００６６】
前記実施例１〜３における３）の透明フィルムの製造において、前記実施例１における２）から製造された塗布剤、および前記１）から製造されたナノ粒子の重量部を下記表１のようにして製造したことを除いて、実施例１〜３と同様の方法で赤外線感応物質を含む透明フィルムを製造した。
【００６７】
【表１】
2016520207.tif 000003
【００６８】
実施例２３：赤外線感応物質を含む透明フィルムの製造２３
【００６９】
前記実施例１における１）の赤外線感応物質のナノ粒子の製造を次のように製造したことを除いて、実施例１と同様の方法で赤外線感応物質を含む透明フィルムを製造した。
【００７０】
Ｙｂ３＋２５モル％およびＴｍ３＋０．３モル％がドーピングされたＮａＹＦ４のナノ粒子を製造した（Ｊ．Ｐｈｙｓ．Ｃｈｅｍ．Ｃ  ｖｏｌ１１４，Ｎｏ１，Ｐ６１０〜６１６参照）。
【００７１】
具体的には、アルゴンガスがパージングされた丸底フラスコに、ＣＦ３ＣＯＯＮａ２．０６ｍｍｏｌ、Ｙ（ＣＦ３ＣＯＯ）３０．７４７ｍｍｏｌ、Ｙｂ（ＣＦ３ＣＯＯ）３０．２５ｍｍｏｌ、Ｔｍ（ＣＦ３ＣＯＯ）３０．００３ｍｍｏｌ、ｏｌｅｉｃ  ａｃｉｄ６０ｍｍｏｌ、および１−ｏｃｔａｄｅｃｅｎｅ６０ｍｍｏｌを投入した。以後の過程は、実施例１の（１）１）と同様の方法でナノ粒子を製造した。
【００７２】
比較例１〜３：赤外線に感応する物質および塗布剤の重量比を調節した透明フィルムの製造
【００７３】
前記実施例１における３）の透明フィルムの製造において、前記実施例１における２）から製造された塗布剤９９．９重量部、および前記１）から製造されたナノ粒子の０．１重量部で塗布液が成されたことを除いて、実施例１〜３と同様の方法で赤外線感応物質を含む透明フィルムを製造した。
【００７４】
比較例４〜６：赤外線に感応する物質および塗布剤の重量比を調節した透明フィルムの製造
【００７５】
前記実施例１〜３における３）の透明フィルムの製造において、前記実施例１における２）から製造された塗布剤９０重量部、および前記１）から製造されたナノ粒子の１２重量部で塗布液が成されたことを除いて、実施例１〜３と同様の方法で赤外線感応物質を含む透明フィルムを製造した。
【００７６】
製造例１〜２３および比較製造例１〜６：赤外線反応物質を含む偏光フィルムの製造
【００７７】
ヨード染色されたＰＶＡ偏光子の一方の面にそれぞれ前記実施例１〜２３および比較例１〜６から製造された透明フィルムを、他方の面にはＴＡＣフィルムを水系接着剤を付着させて、製造例１〜２３および比較製造例１〜６の赤外線反応物質を含む偏光フィルムを製造した。
【００７８】
製造例２４：赤外線反応部が付着した液晶表示装置の製造
【００７９】
前記製造例１から製造された偏光フィルム（赤外線反応部）を液晶表示装置の前面に付着させて、赤外線感応物質を含む液晶表示装置を製造した。
【００８０】
実験例
【００８１】
（１）ポイント視認性評価
前記製造例の液晶表示装置に、９８０ｎｍのＩＲレーザポインタ（製造会社：Ｈｕａｎｉｃ  Ｃｏｒｐｏｒａｔｉｏｎ、製品名：ＩＬＰ９８０−２５−３）を照射して、ＩＲ光源をポインティングした位置を視認できるかの基準であって、肉眼による位置視認により、次のような基準で判断する。
◎：非常によく視認される。
○：視認される。
×：全く視認されない。
【００８２】
（２）カール
前記実施例および比較例から製造された赤外線感応物質を含む透明フィルムを１０ｃｍ＊１０ｃｍの正方形に切断して、赤外線感応物質がコーティングされた層を上にして平らな地面に位置させた後、フィルムの各角の中で、地面からの最も高い部分の高さを測定した。
【００８３】
（３）透過度およびヘイズ
透過度測定器（Ｓｕｇａ  ＨＺ−１）を用いて、前記実施例および比較例から製造された赤外線感応物質を含む透明フィルムの透過度およびヘイズを測定した。
【００８４】
前記実験結果を表２に示した。
【００８５】
【表２】
2016520207.tif 000004
【産業上の利用可能性】
【００８６】
本発明の赤外線に感応する物質を含むフィルムおよびこれを用いたポインティング表示装置は、基材上に、赤外線感応物質と塗布剤が特定の割合で配合された塗布液を塗布することにより、赤外線光源を吸収し、可視光線を発光することを利用して、赤外線によりポインティングされた位置を表示することができ、製造が容易であり、複数のポインタを用いることができる利点を有する。
【図１】
2016520207.tif 000005
【国際調査報告】
2016520207.tif 000006
2016520207.tif 000007
2016520207.tif 000008
2016520207.tif 000009